(57)【要約】【課題】  形状輪郭がはっきりして厚味感が現れた指標を有する時計用文字板を提供する。【解決手段】  透過性基板１の上面に第１の金属薄膜３と下面に第２の金属薄膜５を設け、第１の金属薄膜３の一部分に指標形状に剥離した部分３ａを設けて、指標形状に剥離した部分３ａの領域Ａでもって指標７を構成する。指標７は第１の金属薄膜３の剥離した部分３ａと露出表面１ａを持った透過性基板１と第２の金属薄膜５とで構成し、露出表面１ａを持った透過性基板１と第２の金属薄膜５との積層構造にする。【選択図】        図１
2006119039.tif 000002
【特許請求の範囲】
【請求項１】
透過性基板の上面に形成した第１の金属薄膜を指標形状に剥離した部分と、該剥離した部分の下方にあって透過性基板の下面に形成した第２の金属薄膜とで構成した指標部を有することを特徴とする時計用文字板。
【請求項２】
透過性基板の上面に積層した下層の透過性金属薄膜と上層の第１の金属薄膜とのうち、前記上層の第１の金属薄膜を指標形状に剥離した部分と、該剥離した部分の下方にあって透過性基板の下面に形成した第２の金属薄膜とで構成した指標部を有することを特徴とする時計用文字板。
【請求項３】
透過性基板の上面に形成した金属薄膜を指標形状に剥離した部分で構成した指標部を有することを特徴とする時計用文字板。
【請求項４】
透過性基板の上面に積層した下層の透過性金属薄膜と上層の金属薄膜とのうち、前記上層の金属薄膜を指標形状に剥離した部分で構成した指標部を有することを特徴とする時計用文字板。
【請求項５】
前記下層の透過性金属薄膜はハーフミラー仕上げになっていることを特徴とする請求項２又は４に記載の時計用文字板。
【請求項６】
前記第２の金属薄膜はハーフミラー仕上げになっていることを特徴とする請求項１又は２に記載の時計用文字板。
【請求項７】
前記指標形状に剥離した部分は透過性基板の凸部面に設けたことを特徴とする請求項１乃至６のいずれか１項に記載の時計用文字板。
【発明の詳細な説明】
【技術分野】
【０００１】
本発明は、時計用文字板に関し、特に、文字板の指標に特徴を持たせた時計用文字板に関する。
【背景技術】
【０００２】
ソーラセル付時計用の文字板は、一般に、ソーラセル（太陽電池）を文字板の下面に配設する構造を取ることから、文字板をプラスチック、ガラス、セラミック等で形成して、文字板に光の透過性を持たせている。また、ソーラセルは濃紫色を呈することから外観的に良い感情を与えない。このため、ソーラセルの呈する濃紫色を見えなくするために文字板に色々な工夫を施すことが行われている。その工夫を施した文字板の１つとして、従来技術に下記の特許文献１に開示された技術の文字板を見ることができる。
【０００３】
【特許文献１】特開２００３−２４０８７１号公報
【０００４】
図８、図９、図１０は上記特許文献１に示されてところの時計用文字板の要部断面図を示している。図８において、１４１はガラス板で、文字板基板にガラス板を用いたものである。１２２は金属蒸着膜で、模様や時字、マークを示している。１１５はガラス板１４１に設けた段差部で、段差Ｈを設けている。そして、１２６が段差部の上段面、１１７が段差部の下段面を指している。この時計用文字板はガラス板１４１の上面に金属蒸着膜１２２を設け、部分的に金属蒸着膜１２２をエッチングにより剥離し、更に、剥離した部分のガラス板１４１をエッチングにより削り取って１０μｍ（Ｈ）の段差部１１５を作っている。この段差部１１５を作ることによって金属蒸着膜１２２で形取られた模様や時字、マークの高さを高くして立体感を出現させたものである。また、段差部１１５の下段面１１７は鏡面になっており、この鏡面なる下段面１１７から光が入射してソーラセルに発電作用を起こさせる構成になっている。また、段差部１１５の上段面１２６も鏡面になっており、金属蒸着膜１２２も鏡面光沢を有している。
【０００５】
また、図９に示された文字板は、ガラス板１３１の上面に金属蒸着膜１２２を設け、部分的に金属蒸着膜１２２をエッチングにより剥離し、更に、剥離した部分のガラス板１３１をエッチングにより削り取って１０μｍ（Ｈ）の段差部１１５を作っている。この段差部１１５を作ることによって金属蒸着膜１２２で形取られた模様や時字、マークの高さを高くして立体感を出現させたものである。また、段差部１１５の下段面１２７は粗面化した梨地面仕上げになっており、この梨地面なる下段面１２７から光が入射してソーラセルに発電作用を起こさせると共に、ソーラセルからの反射光を散乱させて濃紫色を目立たないようにした構成になっている。尚、段差部１１５の上段面１２６は鏡面になっており、金属蒸着膜１２２は鏡面光沢を有している。
【０００６】
次に、図１０に示された文字板は、ガラス板１１１の上面を梨地エッチング加工を施して梨地面に仕上げ、その上に金属蒸着膜１１２を設け、そして、部分的に金属蒸着膜１１２をエッチングにより剥離し、更に、剥離した部分のガラス板１１１をエッチングにより削り取って段差部１１５を作っている。また、金属蒸着膜１１２の上に透明または半透明の塗膜１１３を設けている。段差部１１５を作り、更に、金属蒸着膜１１２の上に透明または半透明の塗膜１１３を設けることによって金属蒸着膜１１２と塗膜１１３で形取られた模様や時字、マークの高さを更に高くして立体感を出現させている。また、金属蒸着膜１１２と塗膜１１３で形取られた模様や時字、マークはガラス１１１の上段面１１６を梨地面としたことで無光沢の表示面を出現させている。
【発明の開示】
【発明が解決しようとする課題】
【０００７】
上記、図８、図９に示された文字板の模様や指標、マークは、ガラス板上に設けられた金属蒸着膜を部分的にエッチングによって剥離し、更に、その剥離した部分のガラス板の面をエッチングで彫り込んで段差部を設け、段差部の高さと金属蒸着膜との厚みでもって立体感を出現させている。また、図１０に示された文字板の模様や指標、マークは、段差部の高さと金属蒸着膜、塗膜との厚みでもって立体感を出現させている。いずれも、少なくとも金属蒸着膜のエッチングによる剥離と、ガラス板のエッチングによる彫り込み施している。
【０００８】
ところで、ガラス板のエッチングは１０μｍの深さに施している。１０μｍの深さにまでエッチングを施すと、深さ方向のみならず両側の側面方向のエッチングも施されて模様や指標、マークの形状が崩れ、形状が精度良く出ないと云う問題が起きる。
【０００９】
また、２回に渡るエッチングを施すことから製造コストのアップもきたす。
【００１０】
本発明は、上記の課題に鑑みてなされたもので、時字やマークなどの指標の形状を精度良く形成すると共に、指標に厚味感を出現させることを目的とするものである。
【課題を解決するための手段】
【００１１】
上記の目的を達成するための手段として、本発明の請求項１に記載の時計用文字板は、透過性基板の上面に形成した第１の金属薄膜を指標形状に剥離した部分と、該剥離した部分の下方にあって透過性基板の下面に形成した第２の金属薄膜とで構成した指標部を有することを特徴とするものである。
【００１２】
また、本発明の請求項２に記載の時計用文字板は、透過性基板の上面に積層した下層の透過性金属薄膜と上層の第１の金属薄膜とのうち、前記上層の第１の金属薄膜を指標形状に剥離した部分と、該剥離した部分の下方にあって透過性基板の下面に形成した第２の金属薄膜とで構成した指標部を有することを特徴とするものである。
【００１３】
また、本発明の請求項３に記載の時計用文字板は、透過性基板の上面に形成した金属薄膜を指標形状に剥離した部分で構成した指標部を有することを特徴とするものである。
【００１４】
また、本発明の請求項４に記載の時計用文字板は、透過性基板の上面に積層した下層の透過性金属薄膜と上層の金属薄膜とのうち、前記上層の金属薄膜を指標形状に剥離した部分で構成した指標部を有することを特徴とするものである。
【００１５】
また、本発明の請求項５に記載の時計用文字板は、前記の透過性金属薄膜がハーフミラー仕上げになっていることを特徴とするものである。
【００１６】
また、本発明の請求項６に記載の時計用文字板は、前記の第２の金属薄膜がハーフミラー仕上げになっていることを特徴とするものである。
【００１７】
また、本発明の請求項７に記載の時計用文字板は、前記の指標形状に剥離した部分を透過性基板の凸部面に設けたことを特徴とするものである。
【発明の効果】
【００１８】
本発明の効果として、本発明の請求項１に記載の時計用文字板は、指標部は、透過性基板上面の第１の金属薄膜が剥離されたことによって露出した透過性基板とその下面に形成した第２の金属薄膜との積層構造を取ることから、指標部は透過性基板が見え、且つ、第２の金属薄膜が見える。透過性基板は０．３〜０．５ｍｍの厚味を持っていることから指標に厚味を感じさせる。そして、第２の金属薄膜からの反射光によって指標が浮き上がったように見えてくる。また、影なども現れて厚味を顕著に感じさせる。第１の金属薄膜は真空蒸着方法などで形成した数１０Å〜数１０００Åの非常に薄い金属膜である。また、この第１の金属薄膜の剥離はフォトマスク、フォトレジスト方法で紫外線の平行光線を照射して行う。第１の金属薄膜が非常に薄いことにより剥離形状は精度良く指標形状に仕上がる。このことにより、精度の良い指標形状が得られる。
【００１９】
また、本発明の請求項２に記載の時計用文字板は、指標部は、第１の金属薄膜が剥離されたことによって露出した透過性金属薄膜と透過性基板と第２の金属薄膜との積層構造を取る。透過性金属薄膜と透過性基板の作用により透過性基板の厚みが視認されるようになり、指標に厚味を感じさせると共に透過性金属薄膜による薄っすらと金属色の色づいた指標が得られる。また、第２の金属薄膜からの反射光によって指標が浮き上がったように見えてくる。また、精度の良い指標形状が得られる。また、第１の金属薄膜の材質を変えることにより各種の金属色の色合いで装飾された文字板を得ることができる。
【００２０】
また、本発明の請求項３に記載の時計用文字板は、指標部は、金属薄膜が剥離されたことによって露出した透過性基板で成り立つ。透過性基板の厚みが視認されるようになり、指標に厚味を感じさせる。
【００２１】
また、本発明の請求項４に記載の時計用文字板は、指標部は、上層の金属薄膜が剥離されたことによって露出した下層の透過性金属薄膜と透過性基板との積層構造を取る。透過性金属薄膜と透過性基板の作用により透過性基板の厚みが視認されるようになり、指標に厚味を感じさせると共に透過性金属薄膜による薄っすらと金属色の色づいた指標が得られる。また、上層の金属薄膜の材質を変えることにより各種の金属色の色合いで装飾された文字板を得ることができる。
【００２２】
また、本発明の請求項２及び請求項４の時計用文字板において、下層の透過性金属薄膜をハーフミラー仕上げにすることによって、指標に光沢性が現れて指標が目立って視認できると共に金属感が現れてくる。
【００２３】
また、本発明の請求項１及び請求項２の時計用文字板において、第２の金属薄膜をハーフミラー仕上げにすることによって、指標の浮き上がりさが顕著に視認されるようになる。また、光も透過することからソーラセルへの影響も発生しない。  
【００２４】
また、本発明の時計用文字板は、指標部は透過性基板に設けた凸部面に設ける。指標が凸部の出っ張った分だけ更に厚く形成されることから、更なる厚味のある指標が得られる。また、文字板の表面側に指標が突出することから指標に立体感が表れる。
【発明を実施するための最良の形態】
【００２５】
以下、本発明を実施するための最良の形態を説明する。本発明の時計用文字板は、透過性基板と、この透過性基板上面に形成した第１の金属薄膜と、透過性基板の下面に形成した第２の金属薄膜とで構成する。透過性基板は、透明なポリカーボネイトなどのプラスチック材や透明なガラスなどを用いるが、僅かに色付いた透過率の高いものでも使用できる。また、上面側に各種の模様などを施したものでも良い。この透過性基板は０．３〜０．５ｍｍの範囲の厚みのものを使用する。第１の金属薄膜は、Ａｌ、Ａｇ、Ｃｒ、Ａｕなどの金属材料でもって真空蒸着方法、スパッタリング方法などで形成した数１０Å〜数１０００Å厚みのものである。ソーラセル用の文字板に仕上げる場合は透過性を持たせるために数１０μｍと非常に薄く形成する。第２の金属薄膜は、第１の金属薄膜と同様に、Ａｌ、Ａｇ、Ｃｒ、Ａｕなどの金属材料でもって真空蒸着方法、スパッタリング方法などで形成した数１０Å〜数１０００Å厚みのものである。ソーラセル用の文字板に仕上げる場合は透過性を持たせるために数１０Åと非常に薄く形成する。
【００２６】
時字やマークなどの指標部は、第１の金属薄膜を指標形状に剥離した部分で指標部を構成する。第１の金属薄膜を指標形状に剥離すると、指標形状をなして透過性基板が露出する。この露出した透過性基板とその下面に設けられている第２の金属薄膜との積層した構造でもって指標を構成する。このようにすると、透過性基板の露出形状が指標形状をなして指標がはっきりと視認される。また、その露出した部分から透過性基板と第２の金属薄膜とが見えることから、指標に透過性基板の厚みが加わって厚味を帯びて視認され、且つ、第２の金属薄膜からの反射光によって指標が浮き上がったように視認される。
【００２７】
第１の金属薄膜を指標形状に剥離する方法は、フォトマスク、フォトレジスト方法で行う。その際の紫外線照射は平行光線を照射して行う。このことにより、指標形状でのレジスト膜の剥離は精度の良い指標形状での剥離ができる。そして更に、エッチング液での第１の金属薄膜の剥離は、金属薄膜が非常に薄いことによって精度の高い指標形状での剥離ができる。これにより、指標形状が崩れることなく形状精度の良い指標の形状が得られる。
【００２８】
以上のことによって、形状精度の良い指標で、且つ、厚味を帯びて文字板から浮き上がった感じを与える指標を持った時計用文字板が得られる。以下、実施例をもって更なる詳細を説明する。
【実施例１】
【００２９】
以下、本発明の指標を有する時計用文字板の実施例を図１〜図７を用いて説明する。ここで、先に図の説明をする。図１は本発明の実施例１における時計用文字板の要部断面図を示している。また、図２は図１における時計用文字板の指標を目で見た状態を説明する説明図、図３は図１における時計用文字板の指標を形成する工程の一部を示す工程図である。また、図４は本発明の実施例２における時計用文字板の要部断面図、図５は本発明の実施例３における時計用文字板の要部断面図、図６は本発明の実施例４における時計用文字板の要部断面図、図７は本発明の実施例５における時計用文字板の要部断面図を示している。尚以降、時計用文字板を文字板と称して説明する。
【実施例２】
【００３０】
実施例１における文字板は、図１に示すように、透過性基板１の上面に第１の金属薄膜３と透過性基板１の下面に第２の金属薄膜５を形成している。そして、一部分に第１の金属薄膜３を剥離した部分３ａを設けていて、この剥離した部分３ａの領域（図１の中で一点鎖線で示したＡの領域）を時字やマークなどの指標の指標部Ａとしている。そして、指標部Ａでもって指標７を形取っている。従って、指標部Ａは、即ち、指標７は第１の金属薄膜３の剥離部分３ａと透過性基板１と第２の金属薄膜５とから構成されていて、露出表面１ａのある透過性基板１と第２の金属薄膜５の積層構造を取っている。
【００３１】
ここで、透過性基板１は透明なプラスチック材やガラス材などを用いることができるが、本実施例１においては、透明なポリカーボネイト樹脂を用いて０．３ｍｍ〜０．５ｍｍの範囲の厚みに形成している。尚、透過性基板１は必ずしも透明でなくとも良く、色付けされたものでも透過率が高いものであれば良い。透過性基板１の上面に設ける第１の金属薄膜３はＡｌ、Ｎｉ、Ｃｒ、Ａｇ、Ａｕなどの金属の薄膜で、数１０Å〜数１０００Åの厚みに形成する。この厚みは文字板の仕様によって変えるようにする。例えば、ソーラセル用の文字板とするならば４０Å〜８０Åの範囲に形成する。４０Å〜８０Åの厚みでは７０〜５０％の透過率が得られる。透過率を必要としない場合は３００Å〜４００Å以上の厚みに形成すれば良い。この第１の金属薄膜３は真空蒸着法、スパッタリング法などの公知の方法で形成する。本実施例１においては、Ａｕ金属での５００Å厚みの蒸着膜を形成している。次に、この第１の金属薄膜３は、所定の位置で部分的に時字やマークなどの指標の形状に剥離して、剥離した部分３ａを設ける。
【００３２】
この剥離の方法は図３を用いて説明する。最初に、図３（ａ）において、透過性基板１の上面に形成した第１の金属薄膜３の上面にレジスト膜８を５〜１０μｍの厚みで形成する。そして、時字やマークなどの指標の形状を形成した露光フィルム９を載置して紫外線照射を行う。紫外線照射は平行光線の下で行う。平行光線を使用すると露光フィルムに形成した指標形状の寸法通りに露光ができることから、後述説明するレジスト膜の溶解剥離形状も指標形状通りの形状が得られる。この紫外線照射によって、光が当たった部分のレジスト膜８は硬化し、光が当たらなかった指標の形状部分はレジスト膜８が乳剤の柔らかい状態のままで残る。次に、図３（ｂ）において、柔らかい状態のレジスト膜８を溶剤で溶かして除去し、レジスト膜８の剥離部分８ａを作る。この剥離部分８ａの形状は指標の形状で形成されるが、レジスト膜８が薄いことにより精度の良い指標形状が得られる。次に、図３（ｃ）において、レジスト膜８の剥離部分８ａの所の第１の金属薄膜３をエッチング液にてエッチングして剥離する。そして、第１の金属薄膜３の剥離した部分３ａを得る。この剥離した部分３ａの形状は指標の形状で形成されるが、第１の金属薄膜３が非常に薄いことにより、エッチングにより両横側に削り取られることがなく精度の良い指標形状が得られる。次に、図（ｄ）において、第１の金属薄膜３上のレジスト膜８を剥離する。以上の工程を経ることによって透過性基板１の第１の金属薄膜３に指標形状に剥離した部分３ａを設けることができる。そして、剥離した部分３ａの指標形状は形状崩れなどのない輪郭のはっきりした精度の良い形状が得られる。
【００３３】
透過性基板１の下面に設ける第２の金属薄膜５はＡｌ、Ｎｉ、Ｃｒ、Ａｇ、Ａｕなどの金属の薄膜で、数１０Å〜数１０００Åの厚みに形成する。この厚みは文字板の仕様によって変えるようにする。例えば、ソーラセル用の文字板とするならば４０Å〜８０Åの範囲に形成する。４０Å〜８０Åの厚みでは７０〜５０％の透過率が得られるので、第１の金属薄膜３と重なり合ってもソーラセルの発電に支障のない透過率を得ることができる。透過率を必要としない場合は３００Å〜４００Å以上の厚みに形成すれば良い。この第２の金属薄膜３は真空蒸着法、スパッタリング法などの公知の方法で形成する。本実施例１においては、反射率の高いＡｇ金属での５００Å厚みの蒸着膜を形成している。
【００３４】
第１の金属薄膜３に指標形状の剥離部分３ａを設けることによって、指標部Ａ、即ち指標７を構成するところの透過性基板１の露出表面１ａが現れる。次に、この露出表面１ａを持った透過性基板１の働きを図２を用いて説明する。図２において、傾斜角を持って指標７の露出表面１ａに入射した入射光Ｐ１（Ｐ１は露出表面１ａの一方の端Ｕ１を透過する光）、Ｐ２（Ｐ２は露出表面１ａの他方の端Ｕ２を透過する光）は厚みのある透過性基板１を透過して第２の金属薄膜５のＢ２、Ｂ４の所で反射する。一方、目には露出表面１ａを介して露出表面１ａの両端Ｕ１、Ｕ２と第２の金属薄膜５のＢ１−Ｂ３の領域が見える。ここで、露出表面１ａの両端Ｕ１、Ｕ２と金属薄膜５のＢ１、Ｂ３との間に透過性基板１の厚みの分だけ距離差があるのでＵ１、Ｕ２とＢ１、Ｂ３とに遠近差が現れて、厚味を持った指標７として視認される。また、目に見える第２の金属薄膜５のＢ１−Ｂ３の領域の中で、Ｂ１〜Ｂ２の領域は光が当たらない所なので少し暗っぽくなった影Ｂａが現れる。この影Ｂａが見えることによって更に厚味を確実なものとして感じ取らせる。また、この影Ｂａと第２の金属薄膜５の濃い金属色の作用により指標７が浮き上がっているが如く目に感じ取らせる。
【００３５】
以上のような構成を取った指標７を文字板に設けることにより、輪郭がはっきりして形状精度の良い、そして、厚味を感じさせる指標を持った文字板が得られる。また、本実施例１においては、第１の金属薄膜をＡｕ蒸着膜で形成し、第２の金属薄膜をＡｇ蒸着膜で形成した。指標にはＡｇ金属色が現れて第１の金属薄膜とのコントラストも高まり、更に一層目立った指標として視認できるようになる。
【実施例３】
【００３６】
次に、本発明の実施例２を図４を用いて説明する。図４に示すように、実施例２の文字板２０は、透過性基板１１の上面に透過性金属薄膜１３と第１の金属薄膜１４とが積層して形成され、透過性基板１１の下面に第２の金属薄膜１５を形成している。そして、上面の一部分に第１の金属薄膜１４を指標形状に剥離した部分１４ａを設けていて、この剥離した部分１４ａの領域（図４の中で一点鎖線で示したＡの領域）を時字やマークなどの指標の指標部Ａとしている。そして、指標部Ａでもって指標１７を形取っている。従って、指標部Ａは、即ち、指標１７は第１の金属薄膜１４の剥離した部分１４ａと透過性金属薄膜１３と透過性基板１１と第２の金属薄膜１５とから構成されていて、露出表面１３ａのある透過性金属薄膜１３と透過性基板１１と第２の金属薄膜１５との積層構造を取っている。また、この文字板２０は、透過性基板１１の一部分に段部１１ｃを持っており、その段部１１ｃの底面に凹凸のある梨地模様１１ｂを設けている。従って、その上に設けた透過性金属薄膜１３、及び更にその上に設けた第１の金属薄膜１４にも梨地模様が現れている。
【００３７】
実施例２における文字板２０はソーラセル用の文字板仕様に仕上げてあり、光の透過性を持っている。透過性基板１１は、前述の実施例１と同様に、透明なポリカーボネイト樹脂で０．３ｍｍ〜０．５ｍｍの厚みに形成している。そして、上面の一部分に段部１１ｃを持ち、その段部１１ｃの底面に凹凸のある梨地模様１１ｂを設けてある。また、梨地模様１１ｂのない上面１１ａは平滑な光沢面になっている。また、透過性基板１１の下面１１ｄも平滑な光沢面になっている。透過性基板１１の上面に積層した２層の金属薄膜の内、下層の透過性金属薄膜１３は３０Å〜４０Å厚みの非常に薄いＡｇの蒸着膜でもって形成している。また、上層に設けた第１の金属薄膜１４は３０Å〜４０Å厚みの非常に薄いＡｕ蒸着膜でもって形成している。下層の透過性金属薄膜１３と上層の第１の金属薄膜１４とでもって積層した金属膜の厚みは６０Å〜８０Å位の厚みになっており、５０％〜６０％の光透過率が得られている。また、上層の３０Å〜４０Å厚みのＡｕ蒸着膜はほんの僅かな色付き程度であるが下層のＡｇ蒸着膜の影響によりＡｕ金属色がはっきり視認される色付きとなっている。Ａｕ蒸着膜で形成した第１の金属薄膜１４は、一部分に剥離した部分１４ａを持っているが、この剥離は、前述の実施例１と同じような工程を経て剥離を行う。透過性基板１１の下面に形成した第２の金属薄膜１５は４０Å〜５０Å厚みのＡｇ蒸着膜で形成している。この第２の金属薄膜１５は僅かなＡｇ金属色の色付きを持っており、透過性基板１１の光沢下面の影響を受けて見る角度によって鏡面に見えるハーフミラーの作用が現れる。そして、全体の透過率としては２５％〜３５％の透過率を得てソーラセルの発電に支障を及ぼさない透過率になっている。
【００３８】
以上の構成を取った指標１７は、第１の金属薄膜１４を剥離した部分１４ａの形状でもって指標１７の形状を形成するが、第１の金属薄膜１４の厚さが非常に薄いことによって、フォトマスク・フォトエッチング法で形成した指標１７の形状は輪郭がはっきりと現れて、しかも形状の精度が非常に良いものが得られる。また、透過性基板１１の厚みの影響や発生する影の影響を受けて厚味のある指標が視認される。更に、第２の金属薄膜１５によって生じるハーフミラー化の作用によって指標１７が浮き上がって視認される。              
【００３９】
また、本実施例２の文字板２０には、上述した指標の特徴の他にＡｕ金属色に色付いた文字板の中にＡｇ金属鏡面の現れる指標が視認されて高級感も現れてくる。また、梨地模様での装飾感も現れると共に梨地模様により光散乱が起き、ソーラセルの濃紫色を和らげる効果を発揮する。尚、本実施例２においては、指標１７を構成するところの透過性基板１１の上面１１ａは平滑な光沢面に仕上げている。しかし、この上面１１ａは梨地模様が施された面であっても、また、梨地以外の凹凸が施された面であっても良いものである。指標１７を構成する面に凹凸が施されていても指標の形状輪郭ははっきり現れる。
【実施例４】
【００４０】
次に、本発明の実施例３に係る文字板を図５を用いて説明する。図５に示す実施例３の文字板３０はソーラセル用の文字板仕様に仕上げている。図５に示すように、文字板３０は、透過性基板２１の上面に透過性金属薄膜２３と金属薄膜２４とが積層して形成されている。そして、上層に形成した金属薄膜２４の一部分に、金属薄膜２４を指標形状に剥離した部分２４ａを設けていて、この剥離した部分２４ａの領域（図５の中で一点鎖線で示したＡの領域）を時字やマークなどの指標の指標部Ａとしている。そして、指標部Ａでもって指標２７を形取っている。従って、指標部Ａは、即ち、指標２７は金属薄膜２４の剥離した部分２４ａと透過性金属薄膜２３と透過性基板２１とから構成されていて、露出表面２３ａを持つ透過性金属薄膜２３と透過性基板２１との積層構造を取っている。また、この文字板２０は、透過性基板２１の一部分に段部２１ｃを持っており、その段部２１ｃの底面に凹凸のある梨地模様２１ｂを設けている。従って、その上に設けた透過性金属薄膜２３、及び更にその上に設けた金属薄膜２４にも梨地模様が現れている。
【００４１】
ここで、透過性基板２１は、前述の実施例１と同様に、透明なポリカーボネイト樹脂を用いて０．３ｍｍ〜０．５ｍｍの厚みに形成している。そして、上面の一部分に段部２１ｃを持ち、その段部２１ｃの底面に凹凸のある梨地模様２１ｂを設けてある。また、梨地模様２１ｂのない上面２１ａは平滑な光沢面になっている。これら段部２１ｃの形成、梨地模様２１ｂの形成、光沢面の形成は射出成型金型から転写して形成する。透過性基板２１の上面に積層した２層の金属薄膜の内、下層の透過性金属薄膜２３は４０Å〜６０Å厚みの非常に薄いＡｇの蒸着膜でもって形成している。また、上層に設けた金属薄膜２４は３０Å〜４０Å厚みの非常に薄いＡｕ蒸着膜でもって形成している。下層の透過性金属薄膜２３と上層の金属薄膜２４とでもって積層した金属膜の厚みは７０Å〜１００Å位の厚みになっており、３０％〜５０％の光透過率が得られている。また、上層の３０Å〜４０Å厚みのＡｕ蒸着膜はほんの僅かな色付き程度であるが下層のＡｇ蒸着膜の影響によりＡｕ金属色がはっきり視認される色付きとなっている。Ａｕ蒸着膜で形成した金属薄膜２４は、一部分に指標形状に剥離した部分２４ａを持っているが、この剥離は、前述の実施例１で述べたフォトマスク・フォトレジスト方法での工程と同じ工程を経て形成する。
【００４２】
上記の構成を取った指標２７は、透過性基板２１の光沢面上に僅かに厚手に形成した透過性金属薄膜２３によって、透過性金属薄膜２３がミラー（鏡面）としての作用が現れる。そして、指標２７に鏡面光沢が現れて、指標の形状も輪郭がはっきりと現れる。また、形状の精度も非常に良いものが得られる。
【００４３】
本実施例３の文字板はソーラセル用の文字板仕様に仕上げたものであるが、文字板３０の下面に金属などの反射板を配設することによってソーラセル以外の一般の文字板として使用することができる。文字板３０の下面に反射板を配設すると、指標部Ａにおいては反射板からの反射光が現れることから指標２７に厚味感、立体感などが現れてくる。
【実施例５】
【００４４】
次に、本発明の実施例４の文字板を図６を用いて説明する。図６に示すように、文字板４０は透過性基板３１の上面に金属薄膜３３を形成したものから成っている。そして、金属薄膜３３の一部分に、金属薄膜３３を指標形状に剥離した部分３３ａを設けていて、この剥離した部分３３ａの領域（図６の中で一点鎖線で示したＡの領域）を時字やマークなどの指標の指標部Ａとしている。そして、指標部Ａでもって指標３７を形取っている。従って、指標部Ａは、即ち、指標３７は金属薄膜３３の剥離部分３３ａと露出表面３１ａを持った透過性基板３１とから構成されている。
【００４５】
透過性基板３１は、本実施例４においては、透明なポリカーボネイト樹脂を用いて０．３ｍｍ〜０．５ｍｍの範囲の厚みに形成している。また、透過性基板３１の上面に設けた金属薄膜３３はＡｌ、Ｎｉ、Ｃｒ、Ａｇ、Ａｕなどの金属の薄膜で、数１０Å〜数１０００Åの厚みに形成する。この厚みは文字板の仕様によって変えるようにする。例えば、ソーラセル用の文字板とするならば１００Å位の厚みに形成しても４０％近くの透過率が得られる。そして、ソーラセルの発電機能を十分に満足させることができる。透過率を必要としない場合には３００Å〜４００Å以上の厚みに形成すれば良い。金属薄膜３３を剥離した部分３３ａの形状は時字やマークなどの指標形状を取るが、この剥離は、前述の実施例１で説明したと同じ方法、即ち、フォトマスク・フォトレジスト方法で行う。輪郭のはっきりした精度の良い指標形状が得られる。  
【００４６】
以上の構成で形成した指標３７は輪郭のはっきりした精度の良い指標形状が得られる。尚、図示はしていないが、金属薄膜３３の上面に印刷などの方法で装飾模様を施し、装飾の豊かな文字板に仕上げることができる。また、透過性基板３１に梨地模様とか他の模様などを施して装飾付け行い、装飾豊かな文字板にすることもできる。
【００４７】
本実施例４の文字板はソーラセル用の文字板仕様に仕上げたものであるが、文字板４０の下面に金属などの反射板を配設することによってソーラセル以外の一般の文字板として使用することができる。文字板４０の下面に反射板を配設すると、指標部Ａにおいては反射板からの反射光が現れることから指標３７に厚味感、立体感などが現れてくる。
【実施例６】
【００４８】
次に、図７を用いて実施例５の文字板を説明する。図７に示すように、本発明の実施例５の文字板５０は、透過性基板４１の上面に第１の金属薄膜４３と透過性基板４１の下面に第２の金属薄膜４５を形成している。また、透過性基板４１は時字やマークなどの指標形状を持った凸部４１ｆが設けられており、凸部４１ｆの平坦上面に第１の金属薄膜４３の剥離した部分４３ａを設けている。従って、剥離した部分４３ａの形状は指標形状を取っている。そして、この剥離した部分４３ａの領域（図７の中で一点鎖線で示したＡの領域）を指標部Ａとしている。そして、指標部Ａでもって指標４７を形取っている。即ち、透過性基板４１に設けた指標形状の凸部４１ｆを上面側に突出させ、この突出した凸部４１ｆ上面の第１の金属薄膜４３を剥離して凸部４１ｆの上面を露出させ、その露出した露出表面４１ａの領域を指標部Ａとしている。従って、指標部Ａは、即ち、指標４７は第１の金属薄膜４３の剥離部分４３ａと凸状になって露出表面４１ａを持つ透過性基板４１と第２の金属薄膜４５とから構成されていて、凸状になって露出表面４１ａのある透過性基板４１と第２の金属薄膜４５の積層構造を取っている。
【００４９】
本実施例５の文字板５０はソーラセル用の文字板仕様に仕上げている。透過性基板４１は透明なポリカーボネイト樹脂を用いて０．３ｍｍ〜０．５ｍｍの範囲の厚みに形成している。また、凸部４１ｆは時字やマークなどの指標形状に形成して０．０５〜０．３ｍｍの高さに形成している。また、下面４１ｄは平滑な光沢面に仕上げている。透過性基板４１の上面に設ける第１の金属薄膜４３はＡｌ、Ｎｉ、Ｃｒ、Ａｇ、Ａｕなどの金属の蒸着薄膜で、４０Å〜５０Åの厚みに形成している。第１の金属薄膜４３の剥離した部分４３ａの剥離は、前述の実施例１で説明したと同じ方法、即ち、フォトマスク・フォトレジスト方法で行う。輪郭のはっきりした精度の良い指標形状が得られる。透過性基板４１の下面に設ける第２の金属薄膜４５はＡｌ、Ｃｒ、Ａｇなどの白色系色調を呈する金属を使った蒸着膜で、４０Å〜５０Å位の厚みに形成している。透過性基板４１の下面４１ｄを光沢面に仕上げていることもあって第２の金属薄膜４５にはハーフミラーの作用が現れる。    
【００５０】
以上の構成を取った指標４７には、凸部４１ｆの露出表面４１ａから透過性基板４１が視認できることから透過性基板４１の厚みを感じ取ることができ厚味感のある指標が得られる。更に、第２の金属薄膜４５のハーフミラー作用によって指標４７に浮き上がり感が現れる。更に、指標４７が突出した凸部４１ｆに設けられていることによって指標４７に厚みのある立体感が現れる。また、指標に光沢感なども現れて文字板５０に高級感を感じさせる。また、指標４７の形状も輪郭のはっきりした精度の良い指標形状が得られる。尚、図示はしていないが、透過性基板４１に梨地模様、サークル模様、格子模様などの各種模様を設けることによって装飾性に富んだ文字板に仕立てることができる。また、第１の金属薄膜４３上に印刷などの方法で着色模様を形成して装飾性を高めることができる。
【００５１】
尚、本実施例５の文字板５０は光透過性を持たせてソーラセル用の文字板仕様に仕上げた。第１の金属薄膜４３や第２の金属薄膜４５の金属膜を光が透過しない程度に厚く形成すると金属文字板仕様として使用することができる。
【図面の簡単な説明】
【００５２】
【図１】本発明の実施例１における時計用文字板の要部断面図である。
【図２】図１における時計用文字板の指標を目で見た状態を説明する説明図である。
【図３】図１における時計用文字板の指標を形成する工程の一部を示す工程図である。
【図４】本発明の実施例２における時計用文字板の要部断面図である。
【図５】本発明の実施例３における時計用文字板の要部断面図である。
【図６】本発明の実施例４における時計用文字板の要部断面図である。
【図７】本発明の実施例５における時計用文字板の要部断面図である。
【図８】従来技術において、特許文献１に示されたところの時計用文字板要部断面図である。
【図９】特許文献１に示されてところの他の構成を示す時計用文字板の要部断面図である。
【図１０】特許文献１に示されてところの他の構成を示す時計用文字板の要部断面図である。
【符号の説明】
【００５３】
１、１１、２１、３１、４１、  透過性基板
１ａ、１３ａ、３１ａ、４１ａ  露出表面
３、１４、４３                第１の金属薄膜
３ａ、１４ａ、２４ａ、３３ａ、４３ａ    剥離した部分
５、１５、４５                第２の金属薄膜
７、１７、２７、３７、４７    指標
８          レジスト膜
９          露光フィルム
１０、２０、３０、４０、５０    時計用文字板  
１３、２３、  透過性金属薄膜
２４、３３    金属薄膜
【図１】
2006119039.tif 000003
【図２】
2006119039.tif 000004
【図３】
2006119039.tif 000005
【図４】
2006119039.tif 000006
【図５】
2006119039.tif 000007
【図６】
2006119039.tif 000008
【図７】
2006119039.tif 000009
【図８】
2006119039.tif 000010
【図９】
2006119039.tif 000011
【図１０】
2006119039.tif 000012